(57)【特許請求の範囲】
【請求項１】
基材フィルムの表面に、少なくとも、
リリース層を積層してなるリリース層積層工程と、
さらにその表面にハードコート層を積層してなるハードコート層積層工程と、
を含んでなる、ハードコート転写フィルムの製造方法であって、
前記リリース層として、シリコーンを含有したシリコーン系リリース剤を用いてなり、前記ハードコート層に用いるハードコート剤の体積収縮率が５％以上であること、
を特徴とする、ハードコート転写フィルムの製造方法。
【請求項２】
請求項１に記載のハードコート転写フィルムの製造方法において、
前記ハードコート層として、シリコーンを含有したシリコーン系ハードコート剤を用いてなること、
を特徴とする、ハードコート転写フィルムの製造方法。
【請求項３】
請求項１又は請求項２に記載のハードコート転写フィルムの製造方法において、
前記ハードコート層積層工程が完了した後、
中間層を設けてなる中間層積層工程と、
さらにその表面に接着層を積層してなる接着層積層工程と、
を実行してなること、
を特徴とする、ハードコート転写フィルムの製造方法。
【請求項４】
請求項１ないし請求項３の何れか１項に記載のハードコート転写フィルムの製造方法であって、
前記シリコーン系リリース剤が、シリコーン系でありなおかつ硬化性を備えた樹脂と、シリコーン系でありなおかつ硬化性を備えない樹脂と、を混合してなるものであり、
かつ前記混合の比率が、硬化性を備えた樹脂の質量を１０とした場合、硬化性を備えない樹脂の質量の混合比率が１以上であること、
を特徴とする、ハードコート転写フィルムの製造方法。
【請求項５】
請求項１ないし請求項４の何れか１項に記載のハードコート転写フィルムの製造方法により得られてなること、
を特徴とする、ハードコート転写フィルム。
【請求項６】
請求項５に記載のハードコート転写フィルムを用いたキャスティング法により得られてなること、
を特徴とする、ハードコート層を備えた高分子樹脂板又は高分子樹脂フィルム。
【発明の詳細な説明】
【技術分野】
【０００１】
本発明は所望の箇所にハードコート層を付与するために用いられる転写フィルムに関するものであり、より具体的には防汚性と防指紋性とを兼ね備えたハードコート層を所望の箇所に付与出来るハードコート転写フィルム、さらにはかようにして得られたハードコート層を備えた高分子樹脂板又は高分子樹脂フィルムに関する。
【背景技術】
【０００２】
昨今、広汎に普及しているスマートフォンやタブレットなどの電子機器にあって、液晶表示部分に傷が付かないようにハードコート性を付与することは広く行われるようになっている。その為にいわゆるハードコート層を積層した部材をスマートフォンなどの操作部分に用いることで、無用の傷が付くことを防ぐことが行われている。
【０００３】
そしてさらにそのようなハードコート層に対し、使用方法や使用状況に鑑みて、例えば汚れのつきにくい性質や、指紋がつきにくい性質を付与することが広く望まれ、また種々提案されている。
【０００４】
そこで従来は防汚性を付与することを所望する箇所に対して直接防汚性を有するシリコーンやフッ素などの成分を主とする塗剤を塗布する、ということが行われるが、単純に塗剤を塗布するだけでは所望する箇所以外にも誤って塗布されたり、塗布面が均一にならずに見た感じが美麗とならない、塗布層も均一ではないため一律同様の効果を発揮しない、といった問題があった。
【０００５】
そこで例えば特許文献１に見られるような方法が提案されている。これは、可撓性に乏しい板材のような物体表面に転写により形成された機能性層の表面を防汚するために、防汚性を有した塗布液を所望の箇所に塗布する、という方法であるが、特に塗布する箇所の表面を親水化処理しておくことで塗剤が偏在せず定着するようにしている。
【先行技術文献】
【特許文献】
【０００６】
【特許文献１】特開２００２−２９２７７６号公報
【発明の開示】
【発明が解決しようとする課題】
【０００７】
ここで提案されている方法を単純に説明するならば、所望の箇所に防汚性の塗布液を塗布する、というものであるが、これはいわば後工程とも言うべき手法であり、また確実に所望の箇所に防汚性を付与するために所望の箇所に対し予め特定処理を施しておく、というものである。
【０００８】
こうすることで確かに特定の箇所に対し略均等に防汚性を付与できる、という観点からは好適な手法であると言えるが、この手法であると、防汚性付与前に別途親水化処理を施しておく必要があり、その手間が煩わしいとも言え、総合的に検討すれば必ずしも好ましいものとは言えない。またこの特許文献１に見られるように、ハードコートなどの特定機能に防汚性を加えるならば、まずハードコート機能を呈する機能性層を所望箇所に転写し、その転写後に別途機能性層表面に対して親水処理を施し、しかる後に所望箇所に防汚性塗剤を塗布する、という何段階にも別れた手順を実施しなければならず、必ずしも簡便な手法とは言えないものであった。
【０００９】
そのため、塗布液を直接塗布する以外の手法として、上記のような問題点を解消するために、要すれば最初から特定機能を呈する層、例えばハードコート層に防汚性を付与した状態の積層体とすべく、板材やシート剤を防汚性の塗布液に浸すことで防汚性を付与するディップ法や、コンベア上に板材やシート剤を設置した状態でコンベアを移動させつつその表面に防汚性塗剤をカーテン状に滴下させて防汚性を付与するフローコート法等を用いて、防汚性を備えた機能性層を積層してなる積層体を得ることが当業者の間では広く行われている。
【００１０】
しかしこれらのいわゆる後加工の手法を用いる場合、手間がかかるが故に製造コストが高騰するという問題があり、また板状・フィルム状の単純な形状のものであればまだしも複雑な形状を有する物体や難加工性材料に対して上記のような手法を用いることは大変困難であり、問題であった。
【００１１】
本発明はこのような問題点に鑑みてなされたものであり、その目的は、ハードコート性を有しつつ同時に防汚防指紋性（撥水撥油性）も備えた機能性層を所望の箇所に転写することを可能としたハードコート転写フィルムの製造方法と係る製造方法により得られるハードコート転写フィルム、さらには該フィルムを用いることにより得られてなるハードコート層を備えた高分子樹脂板又は高分子樹脂フィルム又はを提供することである。
【課題を解決するための手段】
【００１２】
以上の課題を解決するために、本願発明の請求項１に記載の発明は、基材フィルムの表面に、少なくとも、リリース層を積層してなるリリース層積層工程と、さらにその表面にハードコート層を積層してなるハードコート層積層工程と、を含んでなる、ハードコート転写フィルムの製造方法であって、前記リリース層として、シリコーンを含有したシリコーン系リリース剤を用いてなり、前記ハードコート層に用いるハードコート剤の体積収縮率が５％以上であること、を特徴とする。
【００１３】
本願発明の請求項２に記載の発明は、請求項１に記載のハードコート転写フィルムの製造方法において、前記ハードコート層として、シリコーンを含有したシリコーン系ハードコート剤を用いてなること、を特徴とする。
【００１４】
本願発明の請求項３に記載の発明は、請求項１又は請求項２に記載のハードコート転写フィルムの製造方法において、前記ハードコート層積層工程が完了した後、中間層を設けてなる中間層積層工程と、さらにその表面に接着層を積層してなる接着層積層工程を実行してなること、を特徴とする。
【００１５】
本願発明の請求項４に記載の発明は、請求項１ないし請求項３の何れか１項に記載のハードコート転写フィルムの製造方法であって、前記シリコーン系リリース剤が、シリコーン系でありなおかつ硬化性を備えた樹脂と、シリコーン系でありなおかつ硬化性を備えない樹脂と、を混合してなるものであり、かつ前記混合の比率が、硬化性を備えた樹脂の質量を１０とした場合、硬化性を備えない樹脂の質量の混合比率が１以上であること、を特徴とする。
【００１７】
本願発明の請求項５に記載のハードコート転写フィルムに関する発明は、請求項１ないし請求項４の何れか１項に記載のハードコート転写フィルムの製造方法により得られてなること、を特徴とする。
【００１８】
本願発明の請求項６に記載の高分子樹脂板又は高分子樹脂フィルムは、請求項５に記載のハードコート転写フィルムを用いたキャスティング法により得られることでハードコート層を備えてなること、を特徴とする。
【発明の効果】
【００１９】
以上のように、本願発明に係るハードコート転写フィルムの製造方法及びその方法により得られてなるハードコート転写フィルムであれば、リリース層としてシリコーンを含有してなるシリコーン系リリース剤を用いているので、これを積層した後にその表面にハードコート層を積層し、その後これが体積収縮することに伴い、あたかも体積収縮したハードコート層の表層部分、即ちリリース層との界面近傍において、これと接するリリース層の表層部分を吸収しこれと一体化、又は取り込んでしまったかのような振る舞いを見せる。そのために、そのような状態となったハードコート層とリリース層とを剥離すると、リリース層を構成していたシリコーン系リリース剤のリリース層表層近傍部分がハードコート層と一緒に剥離し、その結果、剥離後に露出するハードコート層の表面近傍はシリコーンリッチとも称すべき状態となることが確認される。
【００２０】
よって本願発明の製造方法により得られるハードコート転写フィルムを用いれば、最初からハードコートという機能性に防汚防指紋という性能も付加された機能性層を所望の箇所に転写できるので、わざわざ後工程で防汚防指紋性を有する塗液を塗布、散布する必要がなくなり、その結果製造コストを抑制でき、さらには均等に防汚防指紋性を発揮するハードコート層を転写することにより所望の箇所に当該機能を付与することが容易に実現出来るようになるのである。
【００２１】
さらに本願発明により得られてなるハードコート層転写フィルムをキャスティング法において用いることで、製品完成時に防汚防指紋性を備えたハードコート層を積層してなる極薄の高分子樹脂フィルムや高分子樹脂板を容易に得られるようになる。
【発明を実施するための形態】
【００２２】
以下、本願発明の実施の形態について説明する。尚、ここで示す実施の形態はあくまでも一例であって、必ずもこの実施の形態に限定されるものではない。
【００２３】
（実施の形態１）
本願発明に係るハードコート転写フィルムの製造方法（以下単に「製造方法」とも言う。）につき、第１の実施の形態として説明する。
【００２４】
本実施の形態に係る製造方法は次の通りである。即ち、基材フィルムの表面に、リリース層を積層してなるリリース層積層工程と、さらにその表面にハードコート層を積層してなるハードコート層積層工程と、よりなるものである。
【００２５】
以下、順に説明をしていく。
まず本実施の形態において用いる基材フィルムであるが、これは従来公知のハードコート転写フィルムの基材フィルムとして用いられる高分子樹脂フィルムであれば何であっても良く、例えばポリエチレンテレフタレートフィルム、ポリプロピレンフィルム、ポリカーボネートフィルム、ポリスチレンフィルム、ポリアミドフィルム、ポリアミドイミドフィルム、ポリエチレンフィルム、ポリ塩化ビニルフィルム、等の合成樹脂フィルム、セルロースアセテートフィルム、等の人造樹脂フィルム、セロハン紙、グラシン紙、等の洋紙、和紙などのフィルム状の物、あるいはこれらの複合フィルム状物、複合シート状物等が本実施の形態における基材フィルムとして考えられる。
【００２６】
そして本実施の形態では、その扱い等が当業者にあって広く知られており、また用いられているものである、基材フィルムの厚さには特に制限はないが、シワや亀裂が生じにくい、という観点から厚み１２μｍ〜１８８μｍのＰＥＴフィルムを用いることとする。
【００２７】
基材フィルムの表面にリリース層を積層するリリース層積層工程を実行する。
リリース層とは、本実施の形態に係るハードコート転写フィルムの製造方法により得られてなるハードコート転写フィルムを実際に用いる時、基材フィルムを後述するハードコート層から剥離するために必要な層であるが、本実施の形態においては、このリリース層に用いる材料としてシリコーンを含有したシリコーン系リリース剤を採用する。このシリコーン系リリース剤とは、具体的に付加反応型、縮重合反応型、紫外線硬化型、電子線硬化型及び無溶剤型のシリコーン樹脂等や、硬化性を備えないシリコーンオイル等である。
【００２８】
付加反応型シリコーン樹脂としては、末端ビニル基を含有するポリジメチルシロキサンとハイドロジェンシロキサンを白金触媒またはロジウム触媒のもとに、加熱硬化させてものが挙げられる。縮重合反応型シリコーン樹脂としては、末端に水酸基を含有するポリジメチルシロキサンとハイドロジェンシロキサンとを有機錫触媒を用いて加熱硬化させたものが挙げられる。紫外線硬化型シリコーン樹脂としては、ビニルシロキサンを白金触媒の存在下でヒドロシリル化させる付加反応タイプや、アルケニル基を含むシロキサンとメルカプト基を含むシロキサンとを光重合触媒を用いて硬化させるラジカル付加タイプ、エポキシ基をオニウム塩開始剤にて光開環させて硬化させるカチオン重合タイプ等が挙げられる。
【００２９】
また硬化性を備えないシリコーンオイルはジメチルシリコーンオイル、メチルフェニルシリコーンオイル、アルキル変性シリコーンオイル、アラルキル変性シリコーンオイル、ポリエーテル変性シリコーンオイル、高級脂肪酸エステル変性シリコーンオイル等が挙げられる。
【００３０】
本実施の形態において用いるシリコーン系リリース剤として、単純にシリコーンを含有したものであれば良いがあるが、シリコーン系でありなおかつ硬化性を備えた樹脂と、シリコーン系でありなおかつ硬化性を備えない樹脂と、を混合してなるものを用いるとより効果的である。この場合混合の比率が、硬化性を備えた樹脂の質量を１０とした場合、硬化性を備えない樹脂の質量の混合比率が１以上であると好適であり、後者の混合比率を３以上とするとより一層好適なものとなせる。
【００３１】
この点につき説明する。
仮に硬化性を備えた樹脂を単品で積層した場合を考えると、後述するようにこのリリース層の表面に積層されたハードコート層が体積収縮を起こしても、リリース層が硬化してしまい、その結果これにリリース層が吸収されず、即ちハードコート層表面をシリコーンリッチとすることが困難となってしまう。また仮に硬化性を備えない樹脂を単品で用いると、そもそもその材料で充分に使用に耐えうるリリース層を積層することが困難である。よって、これらを混合した材料を用いることで、硬化性を備えた樹脂を用いることでリリース層として積層しやすくなり、さらに硬化性を備えない樹脂を用いることでこれに含まれるシリコーン成分が体積収縮を起こすハードコート層に吸い取られる現象が生じるもの、と推察される。よってこれらを本実施の形態ではこれらを混合して用いるのであるが、このような混合を実施することで、得られるリリース層に対する積層を容易なものとでき、さらには後述するように、本実施の形態においてこれに積層するハードコート層としてシリコーン系ハードコート剤を用いれば、ハードコート剤それ自体の表面張力を弱めるためより積層しやすくなるのである。
【００３２】
このような状態を現出させる為に、即ち積層工程を順調に実行させるための最低限の混合比率として１以上であると良く、さらにより一層順調に工程を実行する事が出来る混合比率が３以上５以下である、ということは発明者が鋭意実験等を通じて決定したものである。この比率が１以下であると、それにより得られるリリース層が硬化してしまい、即ちハードコート層表面をシリコーンリッチとすることが困難となってしまう。
【００３３】
ここでリリース層の厚みは、後述の現象を確実に誘発させる観点から０．０２μｍ以上０．１μｍ以下の厚みを有するように積層されることが好ましく、またその手法としては従来公知の所謂ウェットコーティング法によるものであれば良く、例えば、グラビアコート法、バーコート法、ナイフコート法、ロールコート法、ブレードコート法、ダイコート法などを用いることが出来るが、本実施の形態では適宜好適なものを選択すれば良く、ここではブレードコート法を用いることとする。
【００３４】
リリース層積層工程が完了すると、次いでその表面にハードコート層を積層するハードコート層積層工程を実行する。ここで用いられるハードコート層を積層するための材料としては従来公知のものであって良く、紫外線や電子線のような活性エネルギー線照射により架橋反応等を経て硬化する活性線硬化樹脂、または熱硬化性樹脂が好ましい。特に、紫外線照射によって硬化する紫外線硬化性樹脂が好ましい。
【００３５】
紫外線硬化性樹脂としては、例えば、紫外線硬化型ウレタンアクリレート系樹脂、紫外線硬化型ポリエステルアクリレート系樹脂、紫外線硬化型エポキシアクリレート系樹脂、紫外線硬化型ポリオールアクリレート系樹脂、または紫外線硬化型エポキシ樹脂等を挙げることができる。本実施の形態では紫外線硬化型ウレタンアクリレート系樹脂を用いることとする。
【００３６】
具体的な積層方法は従来公知の所謂ウェットコーティング法によるものであれば良く、例えば、グラビアコート法、バーコート法、ナイフコート法、ロールコート法、ブレードコート法、ダイコート法などを用いることが出来るが、本実施の形態では適宜好適なものを選択すれば良く、ここではダイコート法を用いることとする。
【００３７】
積層後のハードコート層の厚みは０．５μｍ以上１０μｍ以下であれば好適であるが、これはハードコートとしての性能を発揮するためには０．５μｍ以上であることが望ましく、また積層物全体の厚みを必要以上に厚くしないためには１０μｍ以下であることが好ましいからである。
【００３８】
ここで用いるハードコート層の材料として、後述の理由により一定の体積収縮を生じるものを用いることが望ましいが、その体積収縮率が３％以上であるとより好ましい。またシリコーンを含有したシリコーン系ハードコート剤を用いると、尚好ましいものとすることが出来る。
【００３９】
リリース層にシリコーン系リリース層を用いる理由、及びこれとハードコート層として体積収縮率が３％以上の材料を組み合わせて用いる理由につき、発明者が鋭意実験等を経て得られたデータを元に推察したものを簡単に説明しておく。
【００４０】
まずシリコーン系ハードコート剤の振る舞いにつき、発明者が鋭意検討した推論を述べておく。シリコーンは空気との親和性が高い。これはシリコーンの表面張力が低いためであるが、これを含む材料、即ち本実施の形態においてはシリコーン系ハードコート剤を何らかの物質の表面に塗布、積層すると、略断面視においてハードコート層中に含有されるシリコーン成分が空気の側へ、即ちハードコート転写フィルムという積層体全体を観察した場合、最表面に向かい遷移する現象が発生するものと考えられる。これは前述の通りシリコーンと空気との親和性が高いが故であるものと考えられるが、このようにハードコート層の最表面にシリコーン成分が遷移してしまうと、最終的に得られるハードコート転写フィルムを用いてハードコート層を所望の箇所に転写すると、前述したシリコーン成分が遷移しているハードコート層表面部分が転写した物質の表面と接する部分に位置することになり、即ち転写作業完了後のハードコート層の最表面にシリコーン成分が発露しないことになる。
【００４１】
しかし本実施の形態におけるリリース層としてシリコーン系リリース剤を用いることで、その材料により形成されるリリース層の表面にシリコーン系ハードコート剤を塗布しハードコート層を形成すると、リリース層側のシリコーン成分にシリコーン系ハードコート剤に含有されるシリコーン成分が惹きつけられ、前記のような状態にならないものと推察される。
【００４２】
そのようにしてハードコート層のリリース層側表層近傍がシリコーンリッチとなると、より一層これを転写、剥離後に曝露される最表面がシリコーンリッチな状態となり、非常に好適な防汚防指紋性を備えたハードコート層を現出させることができるものと推察されるのである。
【００４３】
実際に所望箇所がシリコーンリッチとなった状態か否かは、当業者であれば一般的に知られた判断手法である、その表面の水接触角を測定することによりおおよその判断が可能であり、本実施の形態においてその角度が１００度以上の場合をシリコーンリッチな状態である、と判断した。
【００４４】
また、本願発明のそもそもの目的は、転写後のハードコート層に防紋防指紋性が付加されたハードコート層を転写可能とするハードコート転写フィルムを製造し、またそれを得ることであるが、ハードコート層にかような機能性が付与されるには、転写された後のハードコート層最表面、即ち転写後に曝露された表面が防紋防指紋性を発揮するように設計されていれば良いと言える。そしてかかる状態は、本実施の形態によるハードコート転写フィルムの製造方法を用いて得られたハードコート転写フィルムを使用すれば得られる。即ち転写作業が完了した後に曝露された最表面部分がシリコーンリッチな状態となっているのである。
【００４５】
まず、本実施の形態における製造方法を経て得られるハードコート転写フィルムでは、リリース層とハードコート層とが隣接し密接した状態となっている。これをハードコート層側から観察すると、ハードコート層のリリース層と接した側にシリコーンが豊富に存在した（シリコーンリッチな）状態となっていると言える。
【００４６】
次いで、この状態でハードコート層の体積が収縮しはじめると、その動作に引きずられるかのようにこれと接したリリース層表層近傍がハードコート層表面に引っ張られていくかのような振る舞いを見せる。即ちハードコート層が体積収縮を生じるが故に、ハードコート層がリリース層のシリコーンリッチな部分を吸収、一体化した上で、かかる部分があたかもハードコート層側に転移したかのような状態となるものと考えられる。
【００４７】
そうなった状態でハードコート転写フィルムの基材フィルムを剥離すると、基材フィルムとリリース層とが一体化した状態で剥離するのであるが、その際に前述したリリース層におけるハードコート層の体積収縮により惹きつけられたリリース層表層近傍部分は、剥離させる力よりもハードコート層が収縮することにより生じる引力の方が強いため、リリース層の表層近傍部分はリリース層から分離して、ハードコート層表層部分に残存したかのような状態となる。
【００４８】
つまり、リリース層があたかも引き裂かれ、ハードコート層の体積収縮により吸収されたリリース層の表層近傍部分がハードコート層と一体化して剥離し、その結果、ハードコート層の曝露面にリリース層のシリコーンリッチな部分が露出した状態となり、その結果、ハードコートという性質と同時にシリコーン由来の防汚防指紋性が発揮する表面を得ることが出来るようになったものと考えられるのである。
【００４９】
このような現象を確実に生じさせるために、発明者が鋭意研究した結果、前述の通りハードコート層の材料の体積収縮率が３％以上であると好適であり、５％以上であると尚好ましい結果を得られることが分かったのである。ちなみに、この体積収縮率があまりにも大きすぎると得られるハードコート転写フィルムそれ自体がカールしてしまうため、上限値に対し適宜配慮が必要であるが、それは随時実施した際に注意を払えば良い。
【００５０】
尚、ハードコート層を構成する材料としてシリコーンを含有させることで、ハードコート層を積層する時のヌレ性を好適なものにする、という効果も得られるので、シリコーン系ハードコート剤を用いることがより好適である、とも言える。
【００５１】
以上説明したように、本実施の形態に係るハードコート転写フィルムの製造方法及びその製造方法により得られたハードコート転写フィルムを用いれば、最終的に、シリコーン由来の防汚防指紋性という機能性が付加されたハードコート層を所望の箇所に転写出来るようになるのである。
【００５２】
続けて、本実施の形態において得られたハードコート転写フィルムの具体的な使用方法につき簡単に説明する。
【００５３】
かかる製造方法により得られたハードコート転写フィルムの構成は次の通りである。
基材フィルム（ここではＰＥＴフィルム・厚み１００μｍとする）／リリース層／ハードコート層
これを所望の箇所に転写するならば、ハードコート層側に何らかの接着層を設けることが考えられるが、ここではキャスティング法によりこのハードコート転写フィルムを用いるものとし、さらに説明を続ける。
【００５４】
キャスティング法とは、予めフレームの中に本願発明により得られてなるハードコート転写フィルムを仕込んでおき、次いで仕込まれたハードコート転写フィルムのハードコート層側に、例えばアクリル樹脂やオレフィン系樹脂などの熱可塑性樹脂、紫外線硬化型樹脂、熱硬化型樹脂などの、所望する最終製品の材料となる物質を投入し、即ちハードコート転写フィルムの表面にさらに種々の積層を行うことで、たかかも得られた物質の最表面に、基材フィルムがまだ貼着したままの状態のハードコート転写フィルムが貼着された状態の高分子樹脂フィルムや高分子樹脂板などの製品を得ることができるのである。
【００５５】
そしてかかる製品が完成したならば、その後工程として最表面に位置する基材フィルムを剥離することで、即ちかかる剥離によりリリース層とハードコート層との界面で剥離が生じ、その結果ハードコート層の界面側が曝露され、これが製品の最表面となる。
【００５６】
即ち、キャスティング法により例えば樹脂板を製造するに際して、最下層部分に本実施の形態に係るハードコート転写フィルムをハードコート層側が樹脂板の原材料となる樹脂と接する面となるように装着した状態にしておき、しかる後に樹脂板を製造すれば、得られた樹脂板には最初からハードコート転写フィルムが貼着された状態となっており、しかもハードコート転写フィルムの基材フィルムが製品の保護フィルムとしても作用することになる。
【００５７】
以上説明したように、本実施の形態に係るハードコート転写フィルムの製造方法により得られるハードコート転写フィルムでは、転写後のハードコート層に後加工を施すこと無く防汚防指紋性が付与されているので、余分な加工等の作業を実行する必要がなくなり、なおかつ簡便に防汚防指紋性を備えたハードコート層を転写という作業を行うだけで所望の箇所に付与することが出来るようになるのである。
【００５８】
＜実施の形態２＞
以上説明した第１の実施の形態に係るハードコート転写フィルムの製造方法により得られてなるハードコート転写フィルムの構成は、基材フィルム／リリース層／ハードコート層、というものであり、この構成であれば、かかるハードコート転写フィルムをキャスティング法に用いることで、例えば樹脂ボードのような樹脂製品などの表面に防紋防指紋性を備えたハードコート層が積層された製品を簡単に得ることができるが、キャスティング法以外であって、例えば溶融押出法やインモールド法などのような成型法を実行するに際して用いるハードコート転写フィルムを得たい場合、ハードコート層のさらに表面に中間層と接着層と、を設けると良い。
【００５９】
そこで本実施の形態では、さらに２つの層を積層する工程を含むハードコート転写フ
ィルムの製造方法につき述べる。
【００６０】
基材フィルム／リリース層／ハードコート層、という部分までは先に述べた第１の実施の形態と同様であるので、その説明は省略する。
【００６１】
本実施の形態では、先に述べたハードコート層積層工程が完了した後、中間層を設けてなる中間層積層工程と、さらにその表面に接着層を積層してなる接着層積層工程と、を実行する。
【００６２】
本実施の形態で実施する中間層積層工程は、ハードコート層と後述する接着層との層間剥離を生じさせないために中間層を設けるための工程であり、その目的を達する材料であれば特段その使用材料に制限はないが、例えばブチラール系樹脂やイソシアネート系樹脂などであればその目的を達するのに好適な材料であると言える。そこで本実施の形態ではイソシアネート樹脂を用いることとする。
【００６３】
この中間層積層工程では、イソシアネート樹脂をブレードコート法によりハードコート層表面に積層するが、従来公知の手法であればこれに限定されるものではない。
【００６４】
積層される中間層の厚みは０．５μｍ以上５．０μｍ以下であることが好ましいが、これは０．５μｍ以下であると前述の中間層の目的を達することが困難であり、５．０μｍ以上とするとハードコート転写フィルム全体の厚みが必要以上に厚くなってしまうから、である。
【００６５】
中間層積層工程により中間層を積層したら、その表面に接着層積層工程により接着層を積層する。
【００６６】
ここで用いられる接着層としての材料は特段の制限はなく、ハードコート転写フィルムを転写するために設けられる接着層材料として従来公知のものであれば良い。例えばポリアミド樹脂にブチラール系樹脂やロジン系樹脂、エポキシ系樹脂などを混合させると好適なものとなせる。積層方法は、やはり従来公知の手法であってよく、具体的な積層方法は従来公知の所謂ウェットコーティング法によるものであれば良く、例えば、グラビアコート法、バーコート法、ナイフコート法、ロールコート法、ブレードコート法、ダイコート法などを用いることが出来るが、本実施の形態では適宜好適なものを選択すれば良いものとする。
【００６７】
以上説明した中間層と接着層と、は、そもそも用いられているハードコート層の材料との相性により選択されることが好ましい。即ち中間層は前記目的を達する必要があるが、そのためにはハードコート層との密着性が良好でなければならず、さらにその中間層との密着性が良好である材質による接着層を選択すれば、本実施の形態に係る製造方法により得られるハードコート転写フィルム全体を観察しても剥離箇所以外では層間剥離が生じず、好適なハードコート転写フィルムを得ることができる。
【００６８】
このように、本実施の形態に係る製造方法及びその方法により得られるハードコート転写フィルムであれば、第１の実施の形態におけるキャスティング法以外の手法で、所望の箇所に転写という作業を行うだけで防汚防指紋性という機能性を兼ね備えたハードコート層を積層することが可能となるのである。
【実施例】
【００６９】
本願発明をさらに説明するため、実施例を以下に示す。
本実施例及びその比較参照のための比較例において、ハードコート転写フィルムは基本的に以下の構成とする。
１００μｍＰＥＴフィルム／リリース層／ハードコート層
尚、１００μｍＰＥＴフィルムは広く流通している一般的なものであれば良い。
まず最初にサンプル（実施例・比較例）を製造する。
サンプル製造方法は次の通りである。
ＰＥＴフィルム表面にリリース層をブレードコート法により積層する。
ついでその表面にハードコート層をダイコート法により積層する。
そして得られたサンプルのハードコート層側表面を厚み１ｍｍのアクリルボード表面に貼着し、ついで基材フィルムを剥離することでハードコート層を転写する。この転写の手法については従来周知の手法で実行されればよく、詳述は省略する。
準備したサンプルの構成は次の通りである。
【００７０】
【表１】
0005622955.tif 000002
【００７１】
これらを転写した後の各種測定値は次の通りである。
【表２】
0005622955.tif 000003
【００７２】
・  表中「全光線透過率」はＪＩＳ＿Ｋ＿７３６１−１の規定に基づき測定
・  表中「ヘイズ」はＪＩＳ＿Ｋ＿７１３６の規定に基づき測定
・  表中「密着性」はＪＩＳ＿Ｋ＿５６００−５−６に基づき測定
・  表中「鉛筆硬度」はＪＩＳ＿Ｋ＿５６００−５−４に準じて測定
・  表中「耐擦傷性」は  スチールウール＃００００  を使用し
負荷５００ｇ重で５０往復にて表層を擦り傷の具合を目視測定した
「Ａ＝傷つかない」「Ｂ＝やや傷が付く」「Ｃ＝顕著に傷が付く」
・  表中「水接触角」は接触角計を用い液滴法により水の接触角を測定したものである
・  表中「濡れ性」はＪＩＳ＿Ｋ＿６７６８に基づく試験結果とした
・  表中「油性インキはじき性」は市販油性インキマーカーペンを使用し文字が書けるか、そのはじき方がどうかを評価した
「◎＝瞬時にはじく」「○＝ゆっくりはじく」「×＝はじかない」
・  表中「油性インキ拭き取り性」は上記の通り文字を書いた後紙製タオルで完全にそれを拭き取れる回数を測定
【００７３】
このように、本願発明に準じた実施例であれば、透光性、ヘイズ値も良好であり、また耐擦傷性も確保しつつ、水接触角が１００度以上であり同時に油性インク性、油性インク拭き取り性も良好な結果を示していることより、防汚防指紋性ハードコート層が転写により形成されていることが分かる。
【００７４】
一方、比較例であれば透光性、ヘイズ値は良好であるが、耐擦傷性は充分確保されておらず、水接触角も１００度以下であり、油性インクはじき性、油性インク拭き取り性の結果が良好ではないことより、辛うじてハードコート性は確保されていたとしても防汚防指紋性を発揮していないことが分かる。
【産業上の利用可能性】
【００７５】
以上説明した本願発明に係るハードコート転写フィルムの製造方法及び該製造方法により得られるハードコート転写フィルムであれば、これを用いて所望の箇所にハードコート層を転写することで、ハードコート性と同時に防汚防指紋性という機能性も備わったハードコート層を自動的にかつ一気に形成することが出来るので、従来のような何度も手間をかける必要もなくなり、作業効率、コスト面から好適なものを得られやすくなったと言える。また本願発明に係るものであれば最初からハードコート性と防紋防指紋性と、それぞれを呈する成分が強固に一体化した存在となっているので、従来であれば後工程で積層していた防汚防指紋性を呈する層が容易に剥離しがちだったところ、本が発明に係るものであればそもそも層間剥離は生じないので、かような性能低下がほぼ見られない、ということなのである。
【要約】
【課題】  ハードコート性を有しつつ同時に防汚防指紋性（撥水撥油性）も備えた機能性層を所望の箇所に転写することを可能としたハードコート転写フィルムの製造方法と係る製造方法により得られるハードコート転写フィルム、さらには該フィルムを用いることにより得られてなるハードコート層を備えた高分子樹脂板又は高分子樹脂フィルムを提供する。
【解決手段】  基材フィルムの表面に、少なくとも、リリース層を積層してなるリリース層積層工程と、さらにその表面にハードコート層を積層してなるハードコート層積層工程と、を含んでなる、ハードコート転写フィルムの製造方法であって、前記リリース層として、シリコーンを含有したシリコーン系リリース剤を用いてなること、を特徴とするハードコート転写フィルムの製造方法とした。
【選択図】  なし